(57)【要約】【課題】ポリオレフィン系樹脂の中でも耐アルカリ性、耐摩耗性、耐擦傷性に優れた高密度ポリエチレンからなる樹脂フィルムと木質基板とが強固に接着して離型性や耐久性、繰り返し使用可能回数が改善されたコンクリート型枠用パネル及びその製造方法を提供する。【解決手段】木質基板（２）の表面に水性イソシアネート系接着剤（４）を用いて樹脂フィルム（３）を積層してなるコンクリート型枠用パネル（１）において、樹脂フィルム（３）が分子量５，０００以下の低分子量成分の含有率が５ｗｔ％以下の高密度ポリエチレンからなり、かつ該樹脂フィルム（３）の接着面側の濡れ指数が３５〜６０ｍＮ／ｍであることを特徴とするコンクリート型枠用パネル（１）。【選択図】        図１
2004156223.tif 000002
【特許請求の範囲】
【請求項１】
木質基板（２）の表面に水性イソシアネート系接着剤（４）を用いて樹脂フィルム（３）を積層してなるコンクリート型枠用パネル（１）において、樹脂フィルム（３）が分子量５，０００以下の低分子量成分の含有率が５ｗｔ％以下の高密度ポリエチレンからなり、かつ該樹脂フィルム（３）の接着面側の濡れ指数が３５〜６０ｍＮ／ｍであることを特徴とするコンクリート型枠用パネル（１）。
【請求項２】
木質基板（２）が針葉樹合板であることを特徴とする請求項１記載のコンクリート型枠用パネル（１）。
【請求項３】
樹脂フィルム（３）の厚みが５０〜２００μｍであることを特徴とする請求項１又は２記載のコンクリート型枠用パネル（１）。
【請求項４】
木質基板（２）の表面に、分子量５，０００以下の低分子量成分の含有率が５ｗｔ％以下の高密度ポリエチレンからなり、かつ接着面側の濡れ指数が３５〜６０ｍＮ／ｍである樹脂フィルム（３）を水性イソシアネート系接着剤（４）を介して貼り合わせ、次いでコールドプレスして積層接着することを特徴とするコンクリート型枠用パネル（１）の製造方法。
【発明の詳細な説明】
【０００１】
【発明が属する技術分野】
本発明は、木質基板の表面を樹脂フィルムで被覆したコンクリート型枠用パネル、特に、木質基板と樹脂フィルムとの接着性が改善され従来以上に繰り返し使用が可能なコンクリート型枠用パネル及びその製造方法に関するものである。
【０００２】
【従来の技術】
従来、コンクリートの成形には、一般に合板等の木質基板をコンクリート型枠用パネルとして使用されてきた。しかしながら、木質基板の表面はコンクリートからの離型性が悪いためノロ（鉱滓）が付着しやすく、得られるコンクリート仕上げ面の平滑性も充分でないという問題があった。また、パネル面にひび割れを生じやすいばかりでなく、繰り返し使用が可能な回数も少ないので資源の無駄遣いになるという問題もあった。これらの問題を解決する方法として、プラスチックフィルム、特に、離型性に富み、化学的にも安定なポリオレフィン系樹脂フィルムを木質基板表面に貼着することが提案されている。しかしながら、ポリオレフィン系樹脂フィルムは木質基板に対する接着性が悪いので過酷な条件に耐え、長期にわたって使用可能な型枠用パネルを提供することは困難であった。
【０００３】
このような問題を解決する方法として、例えば、合板の成形温度で軟化溶融し接着できる面と、その温度で軟化溶融しない面とからなる２層構成のプラスチックフィルムを使用して加熱圧接してなるプラスチックフィルム被覆積層合板（特許文献１参照）や、合板の表面に合成樹脂フィルムをホットメルト接着剤で接着したコンクリート型枠用パネル（特許文献２、特許文献３参照）等が提案されている。これらは、いずれも接着剤としてポリオレフィン系樹脂フィルムとの接着性に優れた熱可塑性樹脂（ホットメルト接着剤）を使用することによって接着性の向上と、加工工程の簡素化を目的とするものである。しかしながら、ホットメルト接着剤を使用して熱圧プレスした場合、片面にのみプラスチックフィルムを貼り合わせる関係上反りが発生しやすいという問題があった。また、コストアップになるとともに場合によっては専用の設備が必要になるという問題点もあった。
【０００４】
他の方法として、例えば、ポリオレフィン系樹脂層と接着性を付与したポリオレフィン系樹脂層の二層構造を有するフィルム状物と木質基板とを、接着性を付与したポリオレフィン系樹脂層の面と木質基板の表面とが向かい合うように接着剤層を介して積層一体化したコンクリート型枠用パネル（特許文献４参照）が提案されている。このような構成とすることによりエポキシエマルジョン等一般に使用される架橋硬化型接着剤によってフィルム状物を木質基板に強固に接着することができる。しかしながら、上記接着性を付与したポリオレフィン系樹脂層を構成する樹脂は概して高価であり、必ずしも需要者の期待に答えるものではなかった。
【０００５】
更にまた、例えば、コンクリート型枠用台板に、水性イソシアネート系接着剤、エポキシ樹脂接着剤、ウレタン樹脂接着剤およびアクリル樹脂接着剤よりなる群より選択された接着剤を介して、アクリルニトリル系共重合樹脂フィルムを圧締してなるコンクリート型枠用パネル（特許文献５参照）が提案されている。このコンクリート型枠パネルはポリエチレンフィルムやポリプロピレンフィルムに比べて耐アルカリ性に優れているアクリルニトリル系共重合樹脂フィルムを使用しているので１０回繰り返し使用しても着色がなく、７回使用して始めてノロが微少に付着するのみであるという優れた性質を有している。しかしながら、アクリルニトリル系共重合樹脂フィルムはポリオレフィン系樹脂フィルムに比べて極めて高価であり実用性に乏しいものであった。しかも、アクリルニトリル系共重合樹脂フィルムはポリオレフィン系樹脂フィルムに比べて接着性にも優れているので、木質基板との接着性の悪いポリオレフィン系樹脂フィルムの木質基板への接着性を改良する上での参考にはなり得ないものであった。
【０００６】
【特許文献１】特開昭４７−４３０７０号公報
【特許文献２】特開昭５０−４４６２６号公報
【特許文献３】実願昭５１−５７６２２号（実開昭５２−１４９１６７号）のマイクロフィルム
【特許文献４】実願昭５０−３９１０６号（実開昭５１−１１９３６２号）のマイクロフィルム
【特許文献５】特開昭６３−９３９６３号公報
【０００７】
【発明が解決しようとする課題】
本発明は、上述した問題点を解決して、ポリオレフィン系樹脂の中でも耐アルカリ性、耐摩耗性、耐擦傷性に優れた高密度ポリエチレンからなる樹脂フィルムと木質基板とが強固に接着して離型性や耐久性、繰り返し使用可能回数が改善されたコンクリート型枠用パネル及びその製造方法を提供することを目的とするものである。
【０００８】
【課題を解決するための手段】
本発明者等は鋭意検討した結果、樹脂フィルムに使用した高密度ポリエチレン中の低分子量成分の含有率が接着強度に大きく影響することを見出し、当該低分子量成分の含有率が特定量以下である高密度ポリエチレンからなる樹脂フィルムを用いた場合に、樹脂フィルムが木質基板に強固に接着した繰り返し使用回数の多いコンクリート型枠用パネルが得られることを見出し本発明に到った。
【０００９】
すなわち、本発明は
▲１▼  木質基板（２）の表面に水性イソシアネート系接着剤（４）を用いて樹脂フィルム（３）を積層してなるコンクリート型枠用パネル（１）において、樹脂フィルム（３）が分子量５，０００以下の低分子量成分の含有率が５ｗｔ％以下の高密度ポリエチレンからなり、かつ該樹脂フィルム（３）の接着面側の濡れ指数が３５〜６０ｍＮ／ｍであることを特徴とするコンクリート型枠用パネル（１）。
▲２▼  木質基板（２）が針葉樹合板であることを特徴とする▲１▼記載のコンクリート型枠用パネル（１）。
▲３▼  樹脂フィルム（３）の厚みが５０〜２００μｍであることを特徴とする▲１▼又は▲２▼記載のコンクリート型枠用パネル（１）。
▲４▼  木質基板（２）の表面に、分子量５，０００以下の低分子量成分の含有率が５ｗｔ％以下の高密度ポリエチレンからなり、かつ接着面側の濡れ指数が３５〜６０ｍＮ／ｍである樹脂フィルム（３）を水性イソシアネート系接着剤（４）を介して貼り合わせ、次いでコールドプレスして積層接着することを特徴とするコンクリート型枠用パネル（１）の製造方法。
をその要旨とするものである。
【００１０】
【実施の形態】
以下に、本発明の実施の形態を説明する。
まず、本発明のコンクリート型枠用パネル（１）は図１にも示すように、木質基板（２）の表面に接着剤（４）を介して樹脂フィルム（３）が積層された構造となっていて、樹脂フィルム（３）面がコンクリートに接するように使用されるものである。
そして、ここで使用される木質基板（２）としては、従来公知の合板、パーティクルボード、ＭＤＦ等の木質材料からなる板材が特に制限なく使用できるが、安価で曲げ強度が大きい合板を使用するのが好ましい。特に、良質な表板が入手し難く、また「年輪部分における密度差」があるので平滑性に欠けるという問題がある針葉樹合板を木質基板（２）として使用した場合に本発明を適用するのが好ましい。なお、針葉樹はラワン材に比べて節穴、割れ等が多く表面が平滑な合板が入手困難であり、表面加工を行っても板面の凹凸がコンクリート仕上り面に転写される。したがって、表裏にラジアータパインを、芯材及び添え芯に北洋材を使用して、表面加工の板面基準としてＪＡＳ規格に定めるＡ−Ｂ、Ｂ−Ｂランク品を使用するのが好ましい。なお、針葉樹合板の表面は＃８０〜＃１００（メッシュ）のサンダー仕上げをするのが好ましい。
【００１１】
また、本発明においては樹脂フィルム（３）として、分子量５，０００以下の低分子量成分（以下、低分子量物と称す。）の含有率が５ｗｔ％以下の高密度ポリエチレンからなり、かつ該樹脂フィルム（３）の接着面の濡れ指数が３５〜６０ｍＮ／ｍであるものを使用する点に最大の特徴を有するものである。
このようなフィルムは、例えば、後述する高密度ポリエチレンを押出成形法等の成形方法によって厚みが５０〜２００μｍ、好ましくは８０〜１５０μ程度のフィルム状となし、しかる後に、従来公知のコロナ放電処理やプラズマ処理等によって木質基板（２）との接着面側の濡れ指数が３５〜６０ｍＮ／ｍになるように表面処理することによって製造することができる。この樹脂フィルム（３）の厚みが５０μｍ未満では耐久性に問題があり、逆に２００μｍを超えるとコストアップになるばかりか、片面のみにフィルムを貼り合わせている関係上反りが生じる場合があるので好ましくない。また、接着面側の表面の濡れ指数が３５ｍＮ／ｍ未満では充分な接着強度を発揮することができないので好ましくない。
【００１２】
さて、本発明において使用する樹脂フィルム（３）は上述したように低分子量物の含有率が５ｗｔ％以下である高密度ポリエチレンを使用する。高密度ポリエチレンは一般にポリエチレンと称される樹脂のなかでも密度が９４５ｋｇ／ｍ３以上のものを意味しており、例えば、密度が９４５ｋｇ／ｍ３未満の低密度ポリエチレンや直鎖状低密度ポリエチレンに比べて剛性が高く、得られる樹脂フィルム（３）の耐擦傷性や耐摩耗性にも優れているのでコンクリート面との摩擦による損傷が起こりにくいという特徴を有するものである。また、高密度ポリエチレンであっても低分子量物の含有率が５％を超えるものを使用した場合は、木質基板に同じ接着剤を使用し、同じ方法で接着しているにもかかわらず接着強度が低く、コンクリート型枠用パネルとして充分な耐久性が無いので好ましくない。
このような性質を有する高密度ポリエチレンは、高密度ポリエチレンとして市販されている樹脂の中でも、例えば、単段重合で製造される分子量分布の狭い、例えば、分散度（（Ｍｎ（数平均分子量）／Ｍｗ（重量平均分子量）のことであり、以下、Ｍｎ／Ｍｗと称す。）が２０以下、好ましくは１０以下の高密度ポリエチレンが必ずしも一致はしないが相当する。逆に、加工性を向上させるために多段重合で製造された高密度ポリエチレンは分子量分布が広く低分子量物の含有率も高くなりがちなので好ましくない。なお、本発明における高密度ポリエチレンの分子量、分散度はゲルパーミエーションクロマトグラフ（ＧＰＣ）により測定したスチレン換算分子量を使用して表したものである。
【００１３】
また、上記木質基板（２）と樹脂フィルム（３）との貼り合わせに用いる接着剤（４）として本発明においては水性イソシアネート系接着剤を使用する。水性イソシアネート系接着剤としては、例えば、アクリル・イソシアネート共重合樹脂接着剤（エマルジョン型）、ＳＢＲイソシアネート共重合樹脂接着剤や水性エチレン酢酸ビニルイソシアネート樹脂接着剤等が挙げられるが、作業性、経済性、及び接着性に優れた水性エチレン酢酸ビニルイソシアネート樹脂接着剤を使用するのが好ましい。具体的には、ピーアイボンド（株式会社オーシカの商品名）の名称で販売されている水性高分子−イソシアネート系接着剤が挙げられる。
【００１４】
次いで、本発明のコンクリート型枠用パネル（１）の製造方法について説明する。
まず、合板等の木質基板（２）の表面にスプレッダー、ロールコータ等を用いて接着剤（４）を塗布量が６０〜３００ｇ／ｍ２程度になるように塗布する。次いで、樹脂フィルム（３）をコロナ放電処理等によって処理された処理面が木質基板（２）側となるよう木質基板（２）上に貼り合わせる。しかる後に、これらを何枚かを堆積した状態でプレス機に挿入してプレス圧力が２〜５ｋｇ／ｃｍ２、プレス時間が２０〜６０分の条件でコールドプレス（常温）して本発明のコンクリート型枠用パネル（１）とするのである。なお、得られたコンクリート型枠用パネル（１）はコールドプレス後、使用するまでのに７日間程度の養生期間を設けるのが好ましい。
【００１５】
【実施例】
以下に、本発明を実施例に基づいて説明する。
本実施例においては以下のものを使用した。
＜木質基板＞
木質基板として以下の単板構成とした針葉樹合板を使用した。
2004156223.tif 000003
【００１６】
＜樹脂フィルム＞
（１）樹脂フィルムＡ
高密度ポリエチレン（密度：９５０ｋｇ／ｍ３、ＭＦＲ：０．０８ｇ／１０分、Ｍｎ／Ｍｗ：２８．６、分子量５，０００以下の低分子量物含有率：８．１ｗｔ％）を押出機に投入して、インフレーション押出成形法により厚み１００μｍのフィルムとし、次いでフィルムの接着面側をコロナ放電処理して接着面側の濡れ指数が４２ｍＮ／ｍの樹脂フィルムＡを得た。
（２）樹脂フィルムＢ
高密度ポリエチレン（密度：９５８ｋｇ／ｍ３、ＭＦＲ：０．６０ｇ／１０分、Ｍｎ／Ｍｗ：６．３、分子量５，０００以下の低分子量物含有率：１．４ｗｔ％）を押出機に投入して、インフレーション押出成形法により厚み１００μｍのフィルムとし、次いでフィルムの接着面側をコロナ放電処理して接着面側の濡れ指数が４２ｍＮ／ｍの樹脂フィルムＢを得た。
（３）樹脂フィルムＣ
高密度ポリエチレン（密度：９５３ｋｇ／ｍ３、ＭＦＲ：０．３５ｇ／１０分、Ｍｎ／Ｍｗ：１５．４、分子量５，０００以下の低分子量物含有率：４．７ｗｔ％）を押出機に投入して、インフレーション押出成形法により厚み１００μｍのフィルムとし、次いでフィルムの接着面側をコロナ放電処理して接着面側の濡れ指数が４２ｍＮ／ｍの樹脂フィルムＣを得た。
【００１７】
＜接着剤＞
水性高分子−イソシアネート系接着剤として市販されている株式会社オーシカ製のピーアイボンド１２０を使用した。配合は、ピーアイボンド１２０を１００重量部に対して、株式会社オーシカ製の硬化剤Ｈ−３Ｍ（ジフェニルメタンジイソシアネート）を１０重量部加えて均一になるまで攪拌したものを使用した。
【００１８】
また、コンクリート型枠用パネルとしての性能は以下の方法で評価した。
＜接着強度＞
木質基板（２）と樹脂フィルム（３）との接着強度は、常態（２３℃、５０％ＲＨ）、冷水に３日間浸漬後、５％セメント水に３日間浸漬後における１８０度剥離強度（Ｎ／２５ｍｍ）で評価した。
＜繰り返し使用回数＞
繰り返し使用回数毎に、コンクリート面の状態（仕上り（ツヤ）、硬化状態、木目、割れの転写、）ノロ（鉱滓）の付着、樹脂フィルムのハガレや損傷について目視観察の結果を総合的に判断して、使用可能と判断される最大回数を繰り返し使用回数とした。
【００１９】
実施例１
針葉樹合板の表面に接着剤を塗布量が８７ｇ／ｍ２となるように塗布した後、樹脂フィルムＢ（低分子量物含有率：１．４ｗｔ％）の処理面が接着剤側となるように貼り合わせた後、貼り合わせの完了した積層板を１００枚単位で堆積して１０分間放置した。次いで、堆積状態でコールドプレス機に挿入して室温下、プレス圧力４ｋｇ／ｃｍ２で３０分間コールドプレスして本発明のコンクリート型枠用パネル（１）を得た。得られたコンクリート型枠用パネルの性能を表１に示す。なお、コンクリート型枠用パネル（１）としての性能試験はコールドプレス後、７日間自然養生したものを使用した。。
【００２０】
実施例２
樹脂フィルムＣ（低分子量物含有率：４．７ｗｔ％）を使用する以外は実施例１と同様にして本発明のコンクリート型枠用パネル（１）を得た。得られたコンクリート型枠用パネルの性能を表１に示す。なお、コンクリート型枠用パネル（１）としての性能試験はコールドプレス後、７日間自然養生したものを使用した。
【００２１】
比較例１
樹脂フィルムＡ（低分子量物含有率：８．１ｗｔ％）を使用する以外は、実施例１と同様にしてコンクリート型枠用パネルを得た。得られたコンクリート型枠用パネルの性能を表１に示す。なお、コンクリート型枠用パネルとしての性能試験はコールドプレス後、７日間自然養生したものを使用した
【００２２】
【表１】
2004156223.tif 000004
【００２３】
表１からも明らかなように、樹脂フィルムを構成する高密度ポリエチレンを換えた以外は全く同じ条件のコンクリート型枠用パネルであるにもかかわらず、低分子量物の含有率が５ｗｔ％以下である高密度ポリエチレンを使用した実施例１、２に係る本発明のコンクリート型枠用パネルが優れた接着強度と７回以上もの繰り返し使用しても仕上りが良好で、ノロの付着もあまり無く。樹脂フィルムの剥がれも見られなかったのに対して、低分子量物の含有率が８．１ｗｔ％である高密度ポリエチレンを使用した比較例１に係るコンクリート型枠用パネルは接着強度が低く、２回目の使用で樹脂フィルムの剥がれが生じ、それ以降は使用できなかった。
【００２４】
【発明の効果】
本発明は、特定の高密度ポリエチレンからなる樹脂フィルムを使用することで、木質材料の接着に通常用いられている水性イソシアネート系接着剤を使用しているにもかかわらず木質基板（２）と樹脂フィルム（３）とを強力に接着することが可能となった。したがって、高密度ポリエチレンの特性であるセメント面との離型性や化学的安定性等に優れた表面特性を有し、しかも繰り返し使用できるので省資源にも有効なコンクリート型枠用パネル（１）を安価に製造することが可能となった。しかも、合板製造の際に用いられるコールドプレス機がそのまま使用できるので新たな設備を購入することなくコンクリート型枠用パネル（１）が製造できるという利点も有しいている。
更に、従来、その使用が推奨されていたにもかかわらず年輪部分における密度差や、表面に節や割れが多いという問題があった針葉樹合板も木質基板（１）として使用できるので木材資源の有効利用が図れるという利点を有している。
【図面の簡単な説明】
【図１】本発明のコンクリート型枠用パネルを説明する断面図である。
【符号の説明】
１      本発明のコンクリート型枠用パネル
２      木質基板
３      樹脂フィルム
４      接着剤
【図１】
2004156223.tif 000005